(57)【要約】      （修正有）【課題】希釈した際に低粘度であり、優れた濾水及び歩留効果を有する製紙用歩留剤を提供。【解決手段】（メタ）アクリルアミド系ポリマー（Ａ）を含み、下記の条件（Ｉ）及び（ＩＩ）を満たす製紙用歩留剤。条件（Ｉ）：０．５規定ＮａＣｌ水溶液で製紙用歩留剤中の（Ａ）成分の濃度を０．５重量％に希釈した際の温度２５℃における粘度をＸｍＰａ・ｓ、イオン交換水で製紙用歩留剤中の（Ａ）成分の濃度を０．５重量％に希釈した際の温度２５℃における粘度をＹｍＰａ・ｓとしたとき、５０≦Ｘ≦５００、及び１５≦Ｙ／Ｘ≦１００である。条件（ＩＩ）：製紙用歩留剤を２段階希釈し、その希釈液中の（Ａ）成分の濃度が０．０１〜１重量％のときの電気伝導度が１〜５０ｍＳ／ｃｍ、及び温度２５℃での粘度が１〜１５００ｍＰａ・ｓである。【選択図】なし【特許請求の範囲】
【請求項１】
（メタ）アクリルアミド系ポリマー（Ａ）を含み、下記の条件（Ｉ）及び（ＩＩ）を満たす製紙用歩留剤。
条件（Ｉ）：０．５規定ＮａＣｌ水溶液で製紙用歩留剤中の（Ａ）成分の濃度を０．５重量％に希釈した際の温度２５℃における粘度をＸｍＰａ・ｓ、
イオン交換水で製紙用歩留剤中の（Ａ）成分の濃度を０．５重量％に希釈した際の温度２５℃における粘度をＹｍＰａ・ｓとしたとき、
５０≦Ｘ≦５００、及び１５≦Ｙ／Ｘ≦１００である。
条件（ＩＩ）：製紙用歩留剤を２段階希釈し、その希釈液中の（Ａ）成分の濃度が０．０１〜１重量％のときの電気伝導度が１〜５０ｍＳ／ｃｍ、及び温度２５℃での粘度が１〜１，５００ｍＰａ・ｓである。
【請求項２】
（Ａ）成分が、（メタ）アクリルアミド（ａ１）、並びにカチオン性ビニルモノマー（ａ２）及び／又はアニオン性ビニルモノマー（ａ３）を含むモノマー成分のポリマーを含む、請求項１の製紙用歩留剤。
【請求項３】
（Ａ）成分の１規定ＮａＣｌ水溶液中での固有粘度（温度２５℃）が５〜３０ｄｌ／ｇである、請求項１又は２の製紙用歩留剤。
【請求項４】
製紙用歩留剤の形態が、油中水型エマルション又は粉末である請求項１〜３のいずれかの製紙用歩留剤。
【請求項５】
（ａ２）成分が、第３級アミノ基含有（メタ）アクリレート及び／又は該（メタ）アクリレートの４級化塩である請求項１〜４のいずれかに記載の製紙用歩留剤。
【請求項６】
（ａ３）成分が、アクリル酸、イタコン酸及び無水イタコン酸からなる群より選ばれる少なくとも１種である、請求項１〜５のいずれかに記載の製紙用歩留剤。
【請求項７】
条件（ＩＩ）における希釈液が、製紙用歩留剤及び電気伝導度０．１〜１ｍＳ／ｃｍの水（Ｂ）からなる１段階希釈液、並びに電気伝導度１〜５０ｍＳ／ｃｍの水（Ｃ）を含むものである、請求項１〜６のいずれかに記載の製紙用歩留剤。
【発明の詳細な説明】
【技術分野】
【０００１】
本発明は、製紙用歩留剤に関する。
【背景技術】
【０００２】
原料パルプへ添加する製紙薬品の１つである製紙用歩留剤は、パルプやパルプの微細繊維、紙力増強剤やサイズ剤等の薬品及び填料等を紙中へ歩留まらせる効果を有する。また、脱水時の水切れを良くする濾水効果も持ち合わせたものである。その主流は（メタ）アクリルアミド系ポリマーであり、その形態も塩水中分散液、油中水型エマルション、粉末等の様々なものがある。
【０００３】
また、近年の抄紙系のクローズド化により、原料パルプ中に微細繊維、填料や夾雑物が多く存在し、白水も再利用される動きがあり、製紙用歩留剤の本来の効果が発揮され難く、その改善に（メタ）アクリルアミド系ポリマーを高分子量化する検討がなされている。しかしながら、高分子量化に伴って粘度も上昇するため、製紙用歩留剤を水で希釈した際にダマが生じ、希釈に時間を要する、または希釈液の粘度も高くなり、原料パルプへ添加した際に分散性が不十分となり、濾水及び歩留効果が発揮され難くなる。
【０００４】
前記の問題点を解決する技術としては、例えば、水溶性ポリマーの油中水型エマルションに希釈水を混合して１段階希釈液とし、該１段階希釈液にさらに希釈水を混合して２段階希釈液とするものが公知である（特許文献１）。しかしながら、未だ製紙用歩留剤の希釈液の粘度が高く、濾水及び歩留効果も改良する余地があった。また、本発明の技術分野とは異なるが、高分子量ポリマーの希釈方法としてナトリウムイオンを１００ｐｐｍ以上の濃度で含有する希釈用水に、粉末状水溶性カチオン高分子及びＷ／Ｏ型エマルション状水溶性カチオン高分子を同時又は別々に添加して、希釈させた水溶性カチオン高分子溶液も公知である（特許文献２）が、当該方法では２種類の薬品が必須であり、複数の希釈装置を要するため、設備面で複雑になるものであった。
【先行技術文献】
【特許文献】
【０００５】
【特許文献１】特開２００１−２１３９６８号公報
【特許文献２】特開２０１５−００６６３６号公報
【発明の概要】
【発明が解決しようとする課題】
【０００６】
本発明は、希釈した際に低粘度であり、優れた濾水及び歩留効果を有する製紙用歩留剤を提供することにある。
【課題を解決するための手段】
【０００７】
本発明者らは、鋭意検討したところ、特定の条件において、所定の粘度及び電気伝導度を有する製紙用歩留剤が前記課題を解決することも見出し、本発明を完成するに至った。すなわち、本発明は以下の製紙用歩留剤に関する。
【０００８】
１．（メタ）アクリルアミド系ポリマー（Ａ）を含み、下記の条件（Ｉ）及び（ＩＩ）を満たす製紙用歩留剤。
条件（Ｉ）：０．５規定ＮａＣｌ水溶液で製紙用歩留剤中の（Ａ）成分の濃度を０．５重量％に希釈した際の温度２５℃における粘度をＸｍＰａ・ｓ、
イオン交換水で製紙用歩留剤中の（Ａ）成分の濃度を０．５重量％に希釈した際の温度２５℃における粘度をＹｍＰａ・ｓとしたとき、
５０≦Ｘ≦５００、及び１５≦Ｙ／Ｘ≦１００である。
条件（ＩＩ）：製紙用歩留剤を２段階希釈し、その希釈液中の（Ａ）成分の濃度が０．０１〜１重量％のときの電気伝導度が１〜５０ｍＳ／ｃｍ、及び温度２５℃での粘度が１〜１５００ｍＰａ・ｓである。
【０００９】
２．（Ａ）成分が、（メタ）アクリルアミド（ａ１）、並びにカチオン性ビニルモノマー（ａ２）及び／又はアニオン性ビニルモノマー（ａ３）を含むモノマー成分のポリマーを含む、前項１の製紙用歩留剤。
【００１０】
３．（Ａ）成分の１規定ＮａＣｌ水溶液中での固有粘度（温度２５℃）が５〜３０ｄｌ／ｇである、前項１又は２の製紙用歩留剤。
【００１１】
４．製紙用歩留剤の形態が、油中水型エマルション又は粉末である前項１〜３のいずれかの製紙用歩留剤。
【００１２】
５．（ａ２）成分が、第３級アミノ基含有（メタ）アクリレート及び／又は該（メタ）アクリレートの４級化塩である前項１〜４のいずれかに記載の製紙用歩留剤。
【００１３】
６．（ａ３）成分が、アクリル酸、イタコン酸及び無水イタコン酸からなる群より選ばれる少なくとも１種である、前項１〜５のいずれかに記載の製紙用歩留剤。
【００１４】
７．条件（ＩＩ）における希釈液が、製紙用歩留剤及び電気伝導度０．１〜１ｍＳ／ｃｍの水（Ｂ）からなる１段階希釈液、並びに電気伝導度１〜５０ｍＳ／ｃｍの水（Ｃ）を含むものである、前項１〜６のいずれかに記載の製紙用歩留剤。
【発明の効果】
【００１５】
本発明の製紙用歩留剤は所定の条件において、特定の粘度及び電気伝導度を満たすものであり、希釈した際に比較的低粘度となり、原料パルプへ添加した際の分散性が良好であり、優れた濾水及び歩留効果を有する。
【発明を実施するための形態】
【００１６】
本発明の製紙用歩留剤は、（メタ）アクリルアミド系ポリマー（Ａ）（以下、（Ａ）成分という）を含むものである。
【００１７】
（Ａ）成分としては、特に限定されないが、濾水及び歩留効果に優れる点から、（メタ）アクリルアミド（ａ１）（以下、（ａ１）成分という）、並びにカチオン性ビニルモノマー（ａ２）（以下、（ａ２）成分という）及び／又はアニオン性ビニルモノマー（ａ３）（以下、（ａ３）成分という）を含むモノマー成分のポリマーを含むことが好ましい。
【００１８】
（ａ１）成分としては、アクリルアミド、メタクリルアミド等が挙げられる。
【００１９】
（ａ２）成分としては、特に限定されず、例えば、第３級アミノ基含有ビニルモノマー、より具体的には、Ｎ，Ｎ−ジメチルアミノエチル（メタ）アクリレート、Ｎ，Ｎ−ジエチルアミノエチル（メタ）アクリレート等の第３級アミノ基含有（メタ）アクリレート；Ｎ，Ｎ−ジメチルアミノプロピル（メタ）アクリルアミド、Ｎ，Ｎ−ジエチルアミノプロピル（メタ）アクリルアミド等の第３級アミノ基含有アルキル（メタ）アクリルアミド等が挙げられる。また、（ａ２）成分としては、第３級アミノ基含有ビニルモノマーの４級化塩も使用できる。当該４級化塩としては、例えば、第３級アミノ基含有ビニルモノマーの塩酸塩、硫酸塩等の無機酸塩；酢酸塩等の有機酸塩；第３級アミノ基含有ビニルモノマーと４級化剤とを反応させてなるもの等が挙げられる。前記４級化剤としては、特に限定されず、例えば、メチルクロライド、ベンジルクロライド、ジメチル硫酸、エピクロルヒドリン等が挙げられる。これらは、単独でも２種以上を組み合わせても良い。中でも（ａ１）成分との高い共重合性の点から、第３級アミノ基含有（メタ）アクリレート及び／又は該（メタ）アクリレートの４級化塩を含むことが好ましく、より高分子量のポリマーを得られる点から、Ｎ，Ｎ−ジメチルアミノエチル（メタ）アクリレートの４級化塩が好ましく、アクリロイルオキシエチルトリメチルアンモニウムクロライド、Ｎ，Ｎ−ジメチルアミノエチルアクリレートベンジルクロライドがより好ましい。
【００２０】
上記（ａ１）成分及び（ａ２）成分の含有量は、（Ａ）成分をなす全モノマー成分を１００モル％として、（ａ１）成分が、通常５０〜９５モル％程度、好ましくは６０〜９０モル程度である。また（ａ２）成分が通常、５〜５０モル％程度、好ましくは１０〜４０モル％程度である。これにより、高分子量の（Ａ）成分を得ることができる。
【００２１】
（ａ３）成分としては、アニオン性ビニルモノマーであれば特に限定されず、例えば、アクリル酸、イタコン酸、無水イタコン酸、メタリルスルホン酸、フマル酸、マレイン酸等が挙げられる。なお、これらはナトリウム、カリウム等のアルカリ金属塩やアンモニウム塩等で使用しても良い。これらの中でも、より高分子量のポリマーを得られる点から、アクリル酸、イタコン酸及び無水イタコン酸からなる群より選ばれる少なくとも１種が好ましい。
【００２２】
上記（ａ１）成分及び（ａ３）成分の含有量は、（Ａ）成分をなす全モノマー成分を１００モル％として、（ａ１）成分が、通常５０〜９５モル％程度、好ましくは６０〜９０モル程度である。また（ａ３）成分が通常、５〜５０モル％程度、好ましくは１０〜４０モル％程度である。これにより、高分子量の（Ａ）成分を得ることができる。
【００２３】
上記モノマー成分が、（ａ１）成分、（ａ２）成分及び（ａ３）成分をいずれも含有する場合のそれぞれの含有量は、１０〜９０モル％、５〜４５モル％、及び５〜４５モル％であることが好ましい。またより高分子量のポリマーを得られる点から、１５〜８５モル％、７．５〜４２．５モル％及び７．５〜４２．５モル％がより好ましく、２０〜８０モル％、１０〜４０モル％及び１０〜４０モル％が特に好ましい。
【００２４】
また、上記モノマー成分は、（ａ１）〜（ａ３）成分を上記の含有量の範囲で含有する限りにおいて、必要に応じて、（ａ１）〜（ａ３）成分以外のラジカル重合性単量体（ａ４）（以下、（ａ４）成分という）を含んでも良い。（ａ４）成分としては、例えば、Ｎ，Ｎ−ジメチルアクリルアミド、Ｎ，Ｎ−ジエチル（メタ）アクリルアミド、Ｎ，Ｎ−ジイソプロピル（メタ）アクリルアミド、Ｎ−メチル（メタ）アクリルアミド、Ｎ−エチル（メタ）アクリルアミド、Ｎ−イソプロピル（メタ）アクリルアミド、Ｎ−ｔ−ブチル（メタ）アクリルアミド、Ｎ，Ｎ−メチレンビスアクリルアミド、１，３，５−トリアクロイルヘキサヒドロ−１，３，５−トリアジン等の架橋性単量体；スチレン、α−メチルスチレン、ビニルトルエン等の芳香族ビニルモノマー；（メタ）アクリル酸メチル、（メタ）アクリル酸エチル、（メタ）アクリル酸プロピル、（メタ）アクリル酸ブチル、（メタ）アクリル酸−２−エチルヘキシル、（メタ）アクリル酸シクロヘキシル等のアルキル（メタ）アクリレート類；酢酸ビニル、プロピオン酸ビニル等のカルボン酸ビニルエステル類等が挙げられる。これらは、単独でも２種以上を組み合わせても良い。また、（ａ４）成分の使用量は、（ａ１）〜（ａ４）成分の合計量を１００モル％として、５モル％未満である。
【００２５】
更に、上記モノマー成分は他の成分を含んでも良い。他の成分としては、例えば、クエン酸、コハク酸、シュウ酸等の有機酸；塩酸、硫酸、リン酸等の無機酸；水酸化ナトリウム、水酸化カリウム、水酸化カルシウム等の無機塩基；消泡剤、酸化防止剤等が挙げられる。
【００２６】
製紙用歩留剤の形態としては、特に限定されず、例えば、水溶液、塩水中分散液、油中水型エマルション、粉末等が挙げられるが、中でも油中水型エマルション、粉末が好ましい。
【００２７】
油中水型エマルションは、特に限定されず、公知の製造方法により得られる。その方法としては、例えば、（ａ１）〜（ａ４）成分、炭化水素からなる油状物質、及び界面活性剤を混合し、強撹拌下、エマルションを形成させた後、窒素雰囲気中、重合開始剤の存在下で重合することが挙げられる。
【００２８】
炭化水素からなる油状物質としては、特に限定されず、例えば、イソパラフィン、流動パラフィン等のパラフィン類；灯油、軽油等の鉱油；ミリスチン酸エステル、ポリブテン等の炭化水素系合成油等が挙げられる。これらは単独でも２種以上を組み合わせても良い。
【００２９】
界面活性剤の例としては、特に限定されないが、ＨＬＢ３〜６のノニオン性界面活性剤を用いることが好ましく、具体例としては、ソルビタンモノオレ−ト、ソルビタンセスキオレート、ソルビタンモノラウレート、ソルビタンモノステアレ−ト、ソルビタンモノパルミテ−ト等が挙げられる。界面活性剤の使用量としては、油中水型エマルションの全量に対して０．５〜１０重量％であり、好ましくは１〜５重量％である。これらは単独でも２種以上を組み合わせても良い。
【００３０】
重合開始剤としては、熱、または光によって分解し、開始ラジカルを発生させる開始剤であれば特に限定されず、例えば、過硫酸アンモニウム、過硫酸カリウム、過硫酸ナトリウム等の過硫酸塩；２，２’−アゾビス（２−アミジノプロパン）塩酸塩等の水溶性アゾ系化合物；２、２’−アゾビスイソブチロニトリル等の油溶性アゾ化合物；過酸化水素等が挙げられる。これらは単独でも２種以上を組み合わせても良い。また、重合開始剤の添加方法についても特に限定されず、一括添加または分割添加または連続滴下等を適宜選択できる。また、重合開始剤の使用量も特に限定されず、全モノマー成分１００重量部に対して、通常は０．００１〜０．５重量部程度、好ましくは０．００５〜０．３重量部程度である。
【００３１】
更に任意ではあるが、過酸化物のラジカル発生を容易にする点で、例えば、亜硫酸ナトリウム等の亜硫酸塩；亜硫酸水素ナトリウム等の亜硫酸水素塩；トリエタノールアミンや硫酸第一銅、硫酸鉄等を使用できる。
【００３２】
重合温度としては、通常、２０〜８０℃であるが、好ましくは３０〜６０℃である。また、重合濃度は、通常１０〜６０重量％であり、好ましくは２０〜５０重量％である。
【００３３】
得られた油中水型エマルションには、転相剤と呼ばれる親水性界面活性剤を添加して、エマルション粒子を水になじみ易くし、水へ溶解しやすくすることができる。親水性界面活性剤の例としては、カチオン性界面活性剤ノニオン性界面活性剤が挙げられるが、本発明においては、ノニオン性界面活性剤が好ましい。
【００３４】
ノニオン性界面活性剤としては、特に限定されず、例えば、ポリオキシエチレンノニルフェニルエ−テル、ポリオキシエチレンステアリルエ−テル、ポリオキシエチレンラウリルエ−テル、ポリオキシエチレンセチルエ−テル、ポリオキシエチレントリデシルエ−テル、ポリオキシエチレンデシルエ−テル、ポリオキシエチレンオレイルエ−テル、又はこれらの混合物等が挙げられる。
【００３５】
粉末は、特に限定されず、公知の製造方法により得られる。その方法としては、例えば、（ａ１）〜（ａ４）成分を含むモノマー成分のポリマーを乾燥した後、粉砕し細粒化すること等が挙げられる。詳細には、前記モノマー成分の混合液に重合開始剤、又は光増感剤を加えて、紫外光若しくは可視光、電子線等の照射により行う。重合時の形態としては、シート等の薄膜状のもの、又は直方体等の厚みのあるものを用いて重合し、その後粗砕し、ミートチョッパー等によって造粒し乾燥、その後、粉砕、篩い分け等の工程を経て粉末の（Ａ）成分を得る方法である。
【００３６】
乾燥前にゲル状になった重合物を造粒することにより、（Ａ）成分を効率的に乾燥することができる。乾燥前の造粒物の平均粒子径は０．５〜２０ｍｍが好ましい。０．５ｍｍより小さいと造粒時に造粒装置の負荷が大きくなる。造粒物の粒子径が２０ｍｍを超えると、乾燥時に十分に内部まで乾燥することが困難になる。同様の点から、より好ましくは１〜１０ｍｍである。
【００３７】
造粒後の乾燥方法は特に限定されず、熱風乾燥、伝導伝熱乾燥、輻射熱乾燥等が挙げられる。
【００３８】
単量体あるいは単量体混合物水溶液の濃度は、特に限定されず、通常２０〜８０質量％である。濃度が高ければ乾燥工程は早いが、水溶性高分子の重合度が上がらない場合があるため、好ましくは２５〜６０質量％である。
【００３９】
重合開始の温度としては、特に限定されず、通常、１０〜８０℃である。光増感剤と紫外光あるいは可視光、電子線等の照射によって開始する場合も、０℃で開始することは可能であるが、好ましくは１０〜４０℃である。
【００４０】
重合開始剤は、特に限定されず、前述の過酸化物系開始剤、アゾ系開始剤、レドックス系開始剤等が使用でき、また光重合を行う場合は、光重合開始剤が使用できる。また、重合開始剤の添加方法についても特に限定されず、一括添加または分割添加または連続滴下等を適宜選択できる。また、重合開始剤の使用量も特に限定されず、全モノマー成分１００重量部に対して、通常は０．００１〜０．５重量部程度、好ましくは０．００５〜０．３重量部程度である。
【００４１】
光重合開始剤としては光によって分解し、開始ラジカルを発生する開始剤であれば、特に限定されず、例えば、前記アゾ系開始剤に加えて、α−ヒドロキシケトン類、アシルホスフィンオキサイド化合物等を使用でき、より具体的には、１−ヒドロキシシクロヘキシルフェニルケトン、２−ヒドロキシ−２−メチル−１−フェニルプロパン−１−オン、１−［４−（２−ヒドロキシエトキシ）−フェニル］−２−ヒドロキシ−２−メチル−１−プロパン−１−オン、ビス（２，４，６−トリメチルベンゾイル）−フェニルフォスフィンオキサイド、２，４，６−トリメチルベンゾイルジフェニルホスフィンオキサイド、ベンゾイン、ベンゾインエチルエーテル、ベンゾフェノン等が挙げられる。また、光重合開始剤は、水に希釈してモノマー成分の混合液に添加することが好ましいが、水に不溶の場合は、エタノール、イソプロパノール等のアルコール、アセトンやトルエン等の有機溶媒も使用できる。
【００４２】
光重合の場合、紫外域の光、特に近紫外線を照射することが好ましい。近紫外線の発生は、高圧水銀ランプ、低圧水銀ランプ、メタルハライドランプ、蛍光ケミカルランプ、蛍光青色ランプ等が挙げられる。また、近紫外線の波長領域としては、３００〜５００ｎｍが好ましい。
【００４３】
紫外線の照射強度は、特に限定されず、通常０．１〜１００Ｗ／ｍ２の範囲であり、特に近紫外線を１０Ｗ／ｍ２以下の強度で照射して重合を開始させることが好ましい。また、より好ましくは、８Ｗ／ｍ２以下であり、更に好ましくは、６Ｗ／ｍ２以下である。また、近紫外線を照射して重合する間は、近紫外線の照射強度が一定であっても変化させても良い。
【００４４】
（Ａ）成分の物性としては、特に限定されないが、濾水及び歩留効果の点から、１規定ＮａＣｌ水溶液中での固有粘度（温度２５℃）が、好ましくは５〜３０ｄｌ／ｇ程度であり、より好ましくは８〜２５ｄｌ／ｇ程度である。なお、固有粘度については、製紙用歩留剤を１規定ＮａＣｌ水溶液で所定濃度に希釈した希釈液を調整し、オストワルド粘度計を用いて測定した。
【００４５】
本発明の製紙用歩留剤は、（Ａ）成分を含むものであるが、必要に応じて、各種添加剤を配合しても良い。該添加剤としては、特に限定されず、消泡剤、防腐剤、キレート剤、水溶性アルミニウム化合物、硫酸アンモニウムや硫酸ナトリウム等の無機塩、尿素、多糖類等が挙げられる。
【００４６】
本発明の製紙用歩留剤は、濾水及び歩留効果の点から、以下の条件（Ｉ）を満たすことが重要である。
【００４７】
条件（Ｉ）とは、０．５規定ＮａＣｌ水溶液で製紙用歩留剤中の（Ａ）成分の濃度を０．５重量％に希釈した際の温度２５℃における粘度をＸｍＰａ・ｓ、イオン交換水で製紙用歩留剤中の（Ａ）成分の濃度を０．５重量％に希釈した際の温度２５℃における粘度をＹｍＰａ・ｓとしたときに、５０≦Ｘ≦５００、及び１５≦Ｙ／Ｘ≦１００を満たすことである。ここで“（Ａ）成分の濃度”は、（Ａ）成分の重量を、製紙用歩留剤の全重量（有姿）で除し、更に１００で乗じた計算値である。また粘度は、Ｂ型粘度計（ブルックフィールド粘度計）で測定した値である。以下、Ｘ、Ｙ／Ｘの順に詳細に説明する。
【００４８】
Ｘの範囲は、５０≦Ｘ≦５００である。Ｘが５０未満の場合、（Ａ）成分の重量平均分子量が低いものであり、製紙用歩留剤自体の濾水及び歩留効果が発揮され難く、５００を超える場合、（Ａ）成分の重量平均分子量が高いものであり、希釈した際の粘度が高く、例えば原料パルプへ添加した際に分散不良を起こし、濾水及び歩留効果が向上しにくい。また同様の点から、好ましくは６０≦Ｘ≦４５０、より好ましくは７０≦Ｘ≦４００である。
【００４９】
またＹ／Ｘの範囲は、１５≦Ｙ／Ｘ≦１００である。当該範囲を満たすことにより、製紙用歩留剤が濾水及び歩留効果に優れたものとなる。また同様の点から、好ましくは１５≦Ｙ／Ｘ≦９０、より好ましくは１５≦Ｙ／Ｘ≦８０である。
【００５０】
また、本発明の製紙用歩留剤は、濾水及び歩留効果の点から、前記条件（Ｉ）に加えて、条件（ＩＩ）を満たすことも重要である。
【００５１】
条件（ＩＩ）とは、製紙用歩留剤を２段階希釈し、その希釈液中の（Ａ）成分の濃度が０．０１〜１重量％のときの電気伝導度が１〜５０ｍＳ／ｃｍ、及び温度２５℃での粘度が１〜１，５００ｍＰａ・ｓを満たすことである。ここで、“２段階希釈”とは、製紙用歩留剤へ溶媒を加えて一度希釈した後（本工程を以下、“１段階希釈”、得られた希釈液を以下、“１段階希釈液”ともいう）、さらに溶媒を加えて希釈すること（ここで得られた希釈液を以下、“２段階希釈液”ともいう）をいう。
【００５２】
条件（ＩＩ）では、製紙用歩留剤を２段階希釈した希釈液を用いる。前記希釈液は、未溶解物が発生し難く、水中でポリマーが十分に広がるため、優れた濾水及び歩留効果も発揮する。一方、１段階希釈の場合、希釈に時間を要する、又は［特許文献１］に記載のように濾水及び歩留効果が向上しにくくなる。
【００５３】
希釈に用いる溶媒としては、水が好ましく、例えば、純水、超純水、水道水、イオン交換水、軟水、硬水、工業用水、処理水、白水等が挙げられる。これらは単独でも２種以上を組み合わせても良い。
【００５４】
前記希釈液の物性としては、粘度を低くする点から、（Ａ）成分の濃度を０．０１〜１重量％にし、更に当該濃度のときの電気伝導度が１〜５０ｍＳ／ｃｍである。電気伝導度が１ｍＳ／ｃｍ未満であると、希釈液の粘度がやや高い傾向にあるため、原料パルプへ添加した際に分散不良を起こし、濾水及び歩留効果が向上しにくく、５０ｍＳ／ｃｍを上回ると、金属や夾雑物のイオン性により、（Ａ）成分と原料パルプとのイオン的相互作用、又は（Ａ）成分と他の製紙薬品（硫酸アルミニウム等）とのイオン的相互作用が阻害され、濾水及び歩留効果が向上しにくい。また同様の点から、電気伝導度が、好ましくは１．５〜４５ｍＳ／ｃｍであり、より好ましくは２〜４０ｍＳ／ｃｍである。なお、電気伝導度は市販の電気伝導度計で測定した値であり、電気伝導度計としては、『ｐＨ／ＣＯＮＤ  ＭＥＴＥＲ  Ｄ−５４』（（株）堀場製作所製）等が挙げられる。
【００５５】
さらに、前記濃度での温度２５℃における粘度は１〜１，５００ｍＰａ・ｓである。１，５００ｍＰａ・ｓを上回ると、原料パルプへ添加した際に分散不良を起こし、濾水及び歩留効果が向上しにくい。また同様の点から、前記粘度が、好ましくは１〜１，３００ｍＰａ・ｓであり、より好ましくは１〜１，１００ｍＰａ・ｓである。
【００５６】
条件（ＩＩ）の希釈液としては、特に限定されないが、得られる希釈液の粘度が低く、原料パルプへ添加した際に分散しやすく、かつ優れた濾水及び歩留効果を有する点から、製紙用歩留剤及び電気伝導度０．１〜１ｍＳ／ｃｍの水（Ｂ）（以下、（Ｂ）成分という）からなる１段階希釈液、並びに電気伝導度１〜５０ｍＳ／ｃｍの水（Ｃ）（以下、（Ｃ）成分という）を含むものが好ましい。
【００５７】
前記希釈液は、まず、製紙用歩留剤に（Ｂ）成分を混合して１段階希釈液を調製する工程、次いで、１段階希釈液に（Ｃ）成分を混合して２段階希釈液を調製する工程により得られる。
【００５８】
まず、製紙用歩留剤に（Ｂ）成分を混合して１段階希釈液を調製する工程について説明する。
【００５９】
（Ｂ）成分は、電気伝導度０．１〜１ｍＳ／ｃｍの水である。電気伝導度が１ｍＳ／ｃｍを上回ると、濾水及び歩留効果が向上しにくい。なお、（Ｂ）成分としては、例えば、純水、超純水、水道水、イオン交換水、軟水、硬水、海水、工業用水、処理水、又はこれらの水を硫酸ナトリウム、硫酸アンモニウム等の塩で電気伝導度を０．１〜１ｍＳ／ｃｍにしたもの等が挙げられる。これらは単独でも２種以上を混合しても良い。また、（Ｂ）成分の電気伝導度としては、濾水及び歩留効果が高くなる点から、好ましくは０．１〜０．８ｍＳ／ｃｍであり、より好ましくは０．１〜０．５ｍＳ／ｃｍである。
【００６０】
本発明の製紙用歩留剤を（Ｂ）成分で希釈する場合、室温又は加温下で行うことができ、加温の場合、その温度は特に限定されないが、５〜５０℃程度が好ましい。また、混合する手段としては、特に限定されず、例えば、インラインミキサー、撹拌機等が挙げられる。
【００６１】
１段階希釈液の物性としては、特に限定されず、例えば、希釈液を撹拌機等で混合した際に負荷が過度にかかることなく、また２段階希釈した際に水とよく分散し、かつ優れた濾水及び歩留効果を示しやすい点から、（Ａ）成分の濃度が通常は０．３〜２重量％程度であり、好ましくは０．３５〜１．８重量％程度である。また、同様の観点から、温度２５℃における粘度が、通常は５００〜２０，０００ｍＰａ・ｓ程度、好ましくは１，０００〜１９，０００ｍＰａ・ｓ程度である。
【００６２】
次に、１段階希釈液に（Ｃ）成分を混合して２段階希釈液を調製する工程について説明する。
【００６３】
（Ｃ）成分は、１段階希釈液を更に希釈するために用いるもので、電気伝導度１〜５０ｍＳ／ｃｍの水である。電気伝導度が１ｍＳ／ｃｍ未満であると、希釈した際に粘度がやや高い傾向にあるため、原料パルプへ添加した際に分散不良を起こし、濾水及び歩留効果が向上しにくく、５０ｍＳ／ｃｍを上回ると、金属や夾雑物のイオン性により、（Ａ）成分と原料パルプとのイオン的相互作用、又は（Ａ）成分と他の製紙薬品（硫酸アルミニウム等）とのイオン的相互作用が阻害され、濾水及び歩留効果が向上しにくい。なお、（Ｃ）成分としては、例えば、処理水、白水、海水、工業用水、水道水、又はこれらの水を硫酸ナトリウム、硫酸アンモニウム等の塩で電気伝導度を１〜５０ｍＳ／ｃｍにしたもの等が挙げられる。これらは単独でも２種以上を混合しても良い。また、（Ｃ）成分の電気伝導度としては、同様の点から、好ましくは１．５〜４５ｍＳ／ｃｍであり、より好ましくは２〜４０ｍＳ／ｃｍである。
【００６４】
１段階希釈液及び（Ｃ）成分を混合する場合、室温又は加温下で行うことができ、加温の場合、その温度は特に限定されないが、５〜５０℃程度が好ましい。また、混合する手段としては、特に限定されず、例えば、インラインミキサー、撹拌機等が挙げられる。
【００６５】
本発明の製紙用歩留剤は、濾水及び歩留効果を発揮する上で、特に、条件（ＩＩ）に記載したように、濃度０．０１〜１重量％に希釈した際に、電気伝導度１〜５０ｍＳ／ｃｍ、及び温度２５℃における粘度１〜１，５００ｍＰａ・ｓとなる希釈液をパルプスラリー中へ添加する。なお、ここでの希釈液としては、製紙用歩留剤及び（Ｂ）成分からなる１段階希釈液、並びに（Ｃ）成分を含むものを用いても良い。防腐剤、消泡剤等を前もって希釈液に添加することもできる。
【００６６】
パルプスラリー中へ添加する場合には、条件（ＩＩ）に記載の２段階希釈液をそのまま、又は更にイオン交換水等で希釈してパルプスラリーに添加し抄紙する。添加量は特に限定されないが、パルプの乾燥重量に対して、０．００３〜０．２重量％程度が好ましい。また、パルプの種類も特に限定されず、ＬＢＫＰ、ＮＢＫＰ等の化学パルプや、ＧＰ、ＴＭＰ等の機械パルプや古紙パルプ等が挙げられる。製紙用歩留剤の希釈液を添加する際は、その他に、定着剤として硫酸バンドや水酸化アルミニウム等、ｐＨ調整剤に硫酸や水酸化ナトリウム等、サイズ剤や紙力増強剤、湿潤紙力剤、填料として、タルク、クレー、カオリン、二酸化チタン及び炭酸カルシウム等を添加できる。
【実施例】
【００６７】
以下に、実施例を挙げて本発明を説明するが、本発明はこれに限定されるものではない。なお、実施例および比較例における「ｇ」及び「％」は、特に断りのない限り、重量基準である。
【００６８】
製造例１
撹拌機、還流冷却管、温度計および窒素導入管を備えた反応容器にイソパラフィン２３０．０ｇにソルビタンモノオレート１７．５ｇを仕込んで希釈させた。別に５０％アクリルアミド水溶液４１６．４ｇ（８０モル％）、８０％アクリロイルオキシエチルトリメチルアンモニウムクロライド１７７．２ｇ（２０モル％）、イオン交換水１０５．９ｇ、１０％イソプロピルアルコール１．０ｇを混合した。油と水溶液を混合し、ホモジナイザーにて１０００ｒｐｍで５分間撹拌乳化させた。得られた溶液の温度を４０〜４３℃に保ち、窒素置換を２時間行った後、１重量％の２，２‘−アゾビス（２−アミジノプロパン）塩酸塩（商品名：『Ｖ−５０』、和光純薬工業（株）製）１２．０ｇを加え、重合反応を開始させた。４０±１℃で１２時間重合させ反応を完了させた。生成した油中水型エマルションに転相剤としてポリオキシエチレンポリオキシプロピレンラウリルエーテル１４．６ｇを添加して混合し、形態が油中水型エマルションである製紙用歩留剤を得た。組成及び物性を表１に示す（以下同様）。
【００６９】
製造例２〜４、比較製造例１〜２
製造例１において、重合温度、及び１重量％Ｖ−５０水溶液の使用量等を変更して、形態が油中水型エマルションである製紙用歩留剤をそれぞれ得た。
【００７０】
製造例５〜１２、比較製造例３
表１に示す組成で、製造例１と同様の方法で行い、形態が油中水型エマルションである製紙用歩留剤をそれぞれ得た。
【００７１】
製造例１３
撹拌機、還流冷却管、温度計、窒素導入管および冷却装置を備えた反応容器に５０％アクリルアミド水溶液４１６．４ｇ（８０モル％）、８０％アクリロイルオキシエチルトリメチルアンモニウムクロライド１７７．２ｇ（２０モル％）及びイオン交換水１０２．５ｇを仕込んだ。フラスコ内部を十分に窒素置換した後、得られた溶液の温度を３５℃に調整し、光重合開始剤として１０重量％Ｖ−５０水溶液３．５ｇを仕込み、全体を撹拌し均一にした。高圧水銀灯（４００Ｗ、波長：３６５ｎｍ、光量：２０ｍＷ／ｃｍ２）にて照射し、重合を開始し、窒素流入をさせながら２時間照射した。重合終了後、含水ゲル状の重合体を得た。得られた含水ゲル状の重合体を容器から取り出して細断し、８０℃の送風乾燥機内で２０時間乾燥した後、粉砕して、形態が粉末である製紙用歩留剤を得た。
【００７２】
製造例１４
表１に示す組成で、製造例１２と同様の方法で合成し、形態が粉末である製紙用歩留剤を得た。
【００７３】
（粘度測定用の希釈液の調製）
撹拌機を備えた容器に、０．５規定ＮａＣｌ水溶液、またはイオン交換水を仕込み、撹拌機（６００ｒｐｍ）で撹拌しながら（Ａ）成分の濃度が０．５％となるように製紙用歩留剤を加えた。製紙用歩留剤の形態が油中水型エマルションの場合は、室温下で１時間撹拌し、粉末の場合は溶解するまで室温下で撹拌した。
【００７４】
（希釈液の粘度）
上記希釈液の温度が２５℃となるように調節した後、Ｂ型粘度計（芝浦システム（株）製）を用いて測定した。なお、０．５規定ＮａＣｌ水溶液で希釈した液の粘度（ＸｍＰａ・ｓ）は回転数を３０ｒｐｍ、イオン交換水で希釈した液の粘度（ＹｍＰａ・ｓ）は回転数を６ｒｐｍにして、それぞれ測定した。結果を表１に示す（以下同様）。
【００７５】
（製紙用歩留剤の固有粘度）
製紙用歩留剤を１規定ＮａＣｌ水溶液で（Ａ）成分の濃度（ｃ）が０．０２ｇ／ｄｌ、０．０４ｇ／ｄｌ、０．０６／ｄｌ、０．０８ｇ／ｄｌとなるように希釈した液を２５℃に調整し、オストワルド粘度計を用いてそれぞれの落下時間（ｔ）を測定した。同様に、１規定ＮａＣｌ水溶液の落下時間（ｔ０）も測定し、（式２）より比粘度（ηｓｐ）を算出した。
（式２）ηｓｐ＝（ｔ／ｔ０）−１
得られたηｓｐを重合体濃度で除した値（ηｓｐ／ｃ）を縦軸に、重合体濃度（ｃ）を横軸にしてプロットし、得られた直線の切片を固有粘度（単位：ｄｌ／ｇ）とした。
【００７６】
【表１】
2020012204.tif 000002
＊１：０．５規定ＮａＣｌ水溶液で（Ａ）成分の濃度を０．５％に希釈した液の粘度
＊２：イオン交換水で（Ａ）成分の濃度を０．５％に希釈した液の粘度
【００７７】
表１の略号は、以下の化合物を表す。
・ＡＭ：アクリルアミド
・Ｑ  ：アクリロイルオキシエチルトリメチルアンモニウムクロライド
・ＢＱ：Ｎ，Ｎ−ジメチルアミノエチルアクリレートベンジルクロライド
・ＡＡ・Ｎａ：アクリル酸ナトリウム
【００７８】
実施例１
撹拌機を備えた容器に、（Ａ）成分の濃度が０．５％となるように仕込んだ水道水（電気伝導度：０．２ｍＳ／ｃｍ）へ製造例１の製紙用歩留剤を加えて、撹拌機（６００ｒｐｍ）で室温下１時間撹拌させ、１段階希釈液を得た。次いで処理水（電気伝導度：３ｍＳ／ｃｍ）を（Ａ）成分の濃度が０．１％となるように加えて、更に１時間撹拌し、製紙用歩留剤の２段階希釈液を得た。表２に組成及び物性を示す（以下同様）。
【００７９】
実施例２〜２６、比較例１〜７
表２に示す処方で、実施例１と同様に行い、製紙用歩留剤の１段階希釈液、及び２段階希釈液をそれぞれ得た。
【００８０】
実施例２７
実施例１と同様の容器に、（Ａ）成分の濃度が０．５％となるように仕込んだ水道水（電気伝導度：０．２ｍＳ／ｃｍ）へ製造例１３の製紙用歩留剤を加えて、撹拌機（６００ｒｐｍ）で室温下溶解するまで撹拌させ、１段階希釈液を得た。次いで処理水（電気伝導度：３ｍＳ／ｃｍ）を（Ａ）成分の濃度が０．１％となるように加えて、更に１時間撹拌し、製紙用歩留剤の２段階希釈液を得た。
【００８１】
実施例２８
表２に示す処方で、実施例２７と同様に行い、製紙用歩留剤の１段階希釈液、及び２段階希釈液を得た。
【００８２】
（希釈液の電気伝導度）
ｐＨ／ＣＯＮＤ  ＭＥＴＥＲ  Ｄ−５４（（株）堀場製作所製）を用いて測定した。
【００８３】
（製紙用歩留剤の１段階希釈液及び２段階希釈液の粘度）
各製紙用歩留剤の１段階希釈液、及び２段階希釈液の温度が２５℃となるように調節した後、Ｂ型粘度計（芝浦システム（株）製）を用いて、回転数を３０ｒｐｍにして測定した。結果を表２に示す（以下同様）。
【００８４】
段ボ−ル古紙をナイアガラ式ビーターにて叩解し、カナディアン・スタンダ−ド・フリ−ネス（Ｃ．Ｓ．Ｆ）２８０ｍｌに調整し、固形分濃度１重量％の紙料を得た。つぎに、紙料の固形分量に対し１．０重量％の硫酸バンドを添加してｐＨ７．０のパルプスラリーを調製した。次に、パルプスラリーに各製紙用歩留剤の２段階希釈液を、パルプスラリー中の紙料の固形分重量に対して０．０２重量％添加した後、パルプスラリー５００ｍｌをブリットジャー（４０メッシュ）に入れタービン羽根を備えた撹拌機を用いて撹拌しながら（２０００ｒｐｍ）下穴から濾水１００ｍｌを採取し、その重量を測定後、Ｎｏ２濾紙により吸引濾過した。１０５℃の循風乾燥機で３時間乾燥し、乾燥後の重量を測定し、下穴から採取した濾液の濃度を求めた。別途、予め同様の方法で薬品添加後のパルプスラリー濃度も算出し、（式１）より全歩留り（ＯＰＲ）を求めた。
（式１）ＯＰＲ（％）＝｛（Ｚ１−Ｚ２）／Ｚ１｝×１００
（Ｚ１：薬品添加後のパルプスラリーの濃度、Ｚ２＝下穴から採取した濾液の濃度）
【００８５】
また、上記薬品を添加した後のパルプスラリーの濾水量をＪＩＳ  Ｐ８１２１に準拠して測定した。評価結果を表２に示す。
【００８６】
【表２】
2020012204.tif 000003